(57)【要約】簡単な工程で、素材を傷めず、素材保護が可能であり、且つ高い耐食性を有し、光沢を制御した金属外観を形成できる表面処理技術を提供することを目的とする。当該技術は、平均粒子径が１〜５０μｍであり、平均片厚が５〜５０ｎｍである金属薄片、シリコンオリゴマー、樹脂を含有することを特徴とする浸漬用サテン調塗料および被処理部材を、前記浸漬用サテン調塗料に浸漬することを特徴とする表面処理方法である。
2017013716.tif 000002
【特許請求の範囲】
【請求項１】
平均粒子径が１〜５０μｍであり、平均片厚が５〜５０ｎｍである金属薄片、シリコンオリゴマー、樹脂を含有することを特徴とする浸漬用サテン調塗料。
【請求項２】
シリコンオリゴマーがアルコキシシランオリゴマーである請求項１記載の浸漬用サテン調塗料。
【請求項３】
アルコキシシランオリゴマーがアルコキシシランと多価アルコールとの反応縮合物である請求項２記載の浸漬用サテン調塗料。
【請求項４】
樹脂がアクリル樹脂、ウレタン樹脂、フェノール樹脂およびエポキシ樹脂からなる群から選ばれる１種または２種以上である請求項１記載の浸漬用サテン調塗料。
【請求項５】
金属薄片がアルミニウム薄片である請求項１記載の浸漬用サテン調塗料。
【請求項６】
ディップ−スピン法用である請求項１〜５の何れかに記載の浸漬用サテン調塗料。
【請求項７】
被処理部材を、請求項１〜６の何れかに記載の浸漬用サテン調塗料に浸漬することを特徴とする表面処理方法。
【請求項８】
被処理部材の表面が、マグネシウムまたはマグネシウム合金である請求項７記載の表面処理方法。
【請求項９】
被処理部材の表面が、亜鉛または亜鉛合金である請求項７記載の表面処理方法。
【請求項１０】
被処理部材の表面が、鉄、銅、ニッケル、コバルト、クロムおよびスズからなる群から選ばれる金属の１種または前記金属の２種以上を含む合金である請求項７記載の表面処理方法。
【請求項１１】
被処理部材の表面が、アクリロニトリル・ブタジエン・スチレン共重合体、ポリカーボネート、ビスマレイミドトリアジンおよびポリイミドからなる群から選ばれる合成樹脂の１種または前記樹脂の２種以上からなる合成樹脂アロイである請求項７記載の表面処理方法。
【請求項１２】
浸漬回数が１回である請求項７〜１１の何れかに記載の表面処理方法。
【請求項１３】
浸漬後に焼成するものである請求項７〜１２の何れかに記載の表面処理方法。
【請求項１４】
被処理部材を、請求項１〜６の何れかに記載の浸漬用サテン調塗料に浸漬して得られることを特徴とする表面処理製品。
【請求項１５】
被処理部材の表面が、マグネシウムまたはマグネシウム合金である請求項１４記載の表面処理製品。
【請求項１６】
被処理部材の表面が、亜鉛または亜鉛合金である請求項１４記載の表面処理製品。
【請求項１７】
被処理部材の表面が、鉄、銅、ニッケル、コバルト、クロムおよびスズからなる群から選ばれる金属の１種または前記金属の２種以上からなる合金である請求項１４記載の表面処理製品。
【請求項１８】
被処理部材の表面が、アクリロニトリル・ブタジエン・スチレン共重合体、ポリカーボネート、ビスマレイミドトリアジンおよびポリイミドからなる群から選ばれる合成樹脂の１種または前記樹脂の２種以上からなる合成樹脂アロイである請求項１４記載の表面処理製品。
【請求項１９】
浸漬回数が１回である請求項１４〜１８の何れかに記載の表面処理製品。
【請求項２０】
浸漬後に焼成するものである請求項１４〜１９の何れかに記載の表面処理製品。
【発明の詳細な説明】
【技術分野】
【０００１】
本発明は、浸漬用サテン調塗料およびこれを用いた表面処理方法に関する。
【背景技術】
【０００２】
これまで、金属色ならびに金属光沢を得るためにめっきによる表面処理が行なわれてきた。めっきには、金属光沢を得ることに加え、素材金属の保護する目的も存在する。【０００３】
しかしながら、市場は、装飾性や高級感を求める傾向にあり、めっきにより得られる金属光沢は光沢があり過ぎるため、装飾性や高級感に劣るとの指摘が多くあり、めっきの光沢性を制御してサテン調の色調とすることが求められていた。【０００４】
めっきでサテン調の色調を得るために、例えば、めっき液に添加される光沢剤の種類の変更や、粒径の小さい微粒子を添加しためっき液を用いる複合めっき、エマルションを添加しためっき液を用いるサテンめっき等の技術が知られている。【０００５】
しかしながら、これらの技術はいずれもめっきで行うため、全面に均一な光沢性を制御した金属外観を得ることは難しかった。【０００６】
また、別の技術として、めっき等で得られた金属表面に、更に、ブラスト、陽極酸化等でサテン調の色調を得る技術もあるが、素材金属自体を傷めることとなり、素材を保護することはできない。【０００７】
更に、別の技術として、素材金属上に亜鉛フレークとバインダーにより組み立てられたコーティングを塗装してサテン調の色調を得る技術もあるが、液の安定性の問題から常時攪拌が必要であったり、粘度が高いため締結部材に用いた際に螺子部が詰まってしまう等の問題が言われている。（特許文献１）。
【先行技術文献】
【特許文献】
【０００８】
【特許文献１】特開平８−７３７７８号公報
【発明の概要】
【発明が解決しようとする課題】
【０００９】
従って、本発明の課題は、簡単な工程で、素材を傷めず、素材保護が可能であり、且つ高い耐食性を有し、光沢を制御したサテン調の色調を付与できる表面処理技術が求められており、この手段を提供することである。
【課題を解決するための手段】
【００１０】
本発明者らは、上記課題を解決するために鋭意研究した結果、特定の大きさを有する金属薄片とシリコンオリゴマー等を組み合わせて塗料とすることにより、塗料中に前記金属薄片が分散し、沈殿することがないため、単なる浸漬により被処理物にサテン調の色調を付与できることを見出し、本発明を完成させた。【００１１】
すなわち、本発明は、平均粒子径が１〜５０μｍであり、平均片厚が５〜５０ｎｍである金属粉末、シリコンオリゴマー、樹脂を含有することを特徴とする浸漬用サテン調塗料である。【００１２】
また、本発明は、被処理物を、上記浸漬用サテン調塗料に浸漬することを特徴とする表面処理方法である。【００１３】
更に、本発明は、被処理物を、上記浸漬用サテン調塗料に浸漬して得られることを特徴とする表面処理製品である。
【発明の効果】
【００１４】
本発明の浸漬用サテン調塗料は、これに含まれる金属薄片が分散し、沈殿することがないため、塗料の撹拌が不要であり、浸漬により被処理物にサテン調の色調を一様に付与できる【００１５】
また、本発明の浸漬用サテン調塗料は、従来よりも薄い膜厚でも耐食性が得られ、しかも、浸漬する回数も一回で充分である。そのため、自動車等の部品のような大量の処理に用いるのに好適である。
【図面の簡単な説明】
【００１６】
【図１】実施例７において得られた本発明の浸漬用サテン調塗料で表面を処理したＡＢＳ樹脂板の外観を示す図である（Ａ：塗装前、Ｂ：塗装後（ステンレス色）、Ｃ：塗装後（チタン色））
【図２】実施例８において得られた本発明の浸漬用サテン調塗料で表面を処理したボルトの外観を示す図である（Ａ：塗装前、Ｂ：塗装後（ステンレス色）、Ｃ：塗装後（チタン色））。
【発明を実施するための形態】
【００１７】
本発明の浸漬用サテン調塗料（以下、「本発明塗料」という）に用いられる金属薄片は平均粒子径が１〜５０μｍ、好ましくは１〜１０μｍであり、平均片厚が５〜５０ｎｍ、好ましくは１〜２５ｎｍである。金属の種類は、特に限定されず、例えば、亜鉛、鉄、ニッケル、銅、アルミニウム等が挙げられるが、これらの中でもアルミニウムが最も良くサテン調の色調を付与できるため好ましい。これら金属薄片は１種または２種以上を組み合わせて用いることもできる。また、このような金属薄片としては、例えば、常法に従って蒸着法等で得られるものや、市販品を利用することができる。このような金属薄片の市販品としては、例えば、ＰＳＬＥＮＤＡＬシリーズ（ＤＩＣ社）、Ｄｅｃｏｍｅｔシリーズ（東洋アルミ社）等を挙げることができる。なお、上記平均粒子径は光学顕微鏡で測定された５〜２０程度の薄片の粒子径（長辺）の平均値であり、平均片厚はＳＥＭ象で観察された５〜２０程度の薄片の膜厚の平均値である。
【００１８】
なお、本発明塗料における上記金属薄片の含有量は特に限定されず、例えば、０.１〜１０質量％（以下、単に「％」という）、好ましくは０.３〜１.０％である。
【００１９】
本発明塗料に用いられるシリコンオリゴマーは、特に限定されず、例えば、アルコキシシランオリゴマー等が挙げられる。このアルコキシシランオリゴマーは、アルコキシシランと水や多価アルコールとの反応縮合物であり、これはアルコキシシランのアルコキシ基と、水や多価アルコールのヒドロキシ基が縮合したものである。なお、アルコキシシランオリゴマー中のシリコン原子数は特に限定されないが、例えば、２〜８のもの、より好ましくは２〜４のものである。
【００２０】
上記アルコキシシランオリゴマーの原料となるアルコキシシランとしては、特に限定されないが、例えば、テトラエトキシシラン、テトラメトキシシラン等が挙げられる。
【００２１】
また、上記アルコキシシランオリゴマーの原料となる多価アルコールとしては、特に限定されないが、例えば、エチレングリコール、ジエチレングリコール、トリエチレングリコール、１，３−ブチレングリコール等が挙げられる。
【００２２】
これらアルコキシシランオリゴマーは、アルコキシシランと水や多価アルコールとを、触媒としての金属塩の存在下で５０℃程度で２時間程度縮合反応させ、反応の際に生成するアルコールを分留しないことにより得られる。
【００２３】
上記縮合反応において、触媒として使用される金属塩としては、特に限定されないが、例えば、塩化アルミニウム、塩化亜鉛、塩化鉄等が挙げられる。
【００２４】
上記したアルコキシシランと水や多価アルコールとの反応縮合物の中でも、アルコキシシランと多価アルコールとの反応縮合物が好ましく、アルコキシシランと、エチレングリコール、ジエチレングリコール、トリエチレングリコール、１，３−ブチレングリコール等の２価アルコールとの反応縮合物が、これを本発明塗料とした際の安定性の点から特に好ましい。
【００２５】
このようなアルコキシシランとエチレングリコール、ジエチレングリコール、トリエチレングリコール、１，３−ブチレングリコール等の２価アルコールとの反応縮合物としては、国際公開パンフレットＷＯ２０１４／２０７８８５に記載のものが好ましく、特にこのパンフレットの実施例に記載されているものが好ましい。
【００２６】
これらのシリコンオリゴマーは１種または２種以上を組み合わせて用いることもできる。
【００２７】
また、本発明塗料における上記シリコンオリゴマーの含有量は特に限定されず、例えば、０.１％以上であり、好ましくは０.５〜５.０％である。
【００２８】
本発明塗料に用いられる樹脂は、特に限定されず、例えば、アクリル樹脂、ウレタン樹脂、フェノール樹脂、エポキシ樹脂等が挙げられる。これらの樹脂の中でもアクリル樹脂が好ましく、アクリル樹脂の中でもメタアクリル酸アルキルエステル共重合体、コロイダルシリカ・アクリル複合体、エチレン・アクリル酸共重合物アンモニウム塩がより好ましく、メタアクリル酸アルキルエステル共重合体が特に好ましい。これら樹脂は１種または２種以上を組み合わせて用いることもできる。
【００２９】
なお、本発明塗料における上記樹脂の含有量は特に限定されず、例えば、０.１〜５０％、好ましくは１〜２０％である。
【００３０】
本発明塗料には、更に、顔料を含有させることができる。本発明塗料に用いられる顔料は、上記金属薄片に該当するものを除く以外は特に限定されず、例えば、アルミニウム、チタン、ケイ素、バリウム、ジルコニウム等金属の酸化物、硫酸塩またはそれらによる処理物等の金属由来の顔料、ポリエチレン、ポリプロピレン等のポリオレフィン系樹脂、ポリテトラフルオロエチレン、テトラフルオロエチレン−パーフルオロアルキルビニルエーテル共重合体等のフッ素系樹脂等の樹脂由来の顔料、カーボンブラック等が挙げられる。これらの顔料の中でもカーボンブラックが好ましい。これら顔料は１種または２種以上を組み合わせて用いることもできる。
【００３１】
なお、本発明塗料における上記顔料の含有量は特に限定されず、例えば、１０％未満であり、好ましくは０.３〜１.０％である。
【００３２】
また、本発明塗料には、本発明の効果を損なわない範囲で、摩擦係数調整剤、増膜剤等を含有させてもよい。摩擦係数調整剤は、特に限定されず、例えばポリエチレンワックス等が挙げられる。増膜剤は、特に限定されず、例えば、ヒュームドシリカ等が挙げられる。
【００３３】
更に、本発明塗料は、例えば、１−メトキシ２−プロパノール等の高沸点溶媒、イソプロピルアルコール等で適宜希釈して粘度を調整してもよい。本発明塗料の粘度は特に限定されないが、例えば、５〜１５ｍＰａ・ｓ、好ましくは７〜１０ｍＰａ・ｓである。
【００３４】
本発明塗料の好ましい態様としては、例えば以下のものが挙げられる。
【００３５】
＜ステンレス色＞
アルミニウム薄片（平均粒子径１０〜１５μｍ、平均片厚２０〜５０ｎｍ
）                                          ０.３〜１０％
アクリル酸エステル共重合体                  １〜５０％
アルコキシシランオリゴマー                  ０.５〜５.０％
イソプロピルアルコール                      総量が１００％となる量
粘度                                        ７.４  ｍＰａ・ｓ
※テトラエトキシシランとエチレングリコールの反応縮合物（シリコン原子の数は２〜４）
【００３６】
＜チタン色＞
アルミニウム薄片（平均粒子径１０〜１５μｍ、平均片厚５〜１５ｎｍ）                                            ０.３〜１０％
アクリル酸エステル共重合体                １〜５０％
アルコキシシランオリゴマー※               ０.５〜５.０％
イソプロピルアルコール                    総量が１００％となる量
粘度                                      ７.９  ｍＰａ・ｓ
※テトラエトキシシランとエチレングリコールの反応縮合物（シリコン原子の数は２〜４）
【００３７】
以上説明した本発明塗料は、例えば、各成分を撹拌、混合することにより調製することができる。
【００３８】
斯くして得られる本発明塗料に、被処理部材を浸漬して表面処理することによりサテン調の色調を付与することができる。
【００３９】
本発明塗料で表面処理することのできる被処理部材としては、特に限定されず、例えば、金属材、樹脂材等が挙げられる。金属材としては、マグネシウムまたはマグネシウム合金、亜鉛または亜鉛合金や、鉄、銅、ニッケル、コバルト、クロムおよびスズからなる群から選ばれる金属の１種または前記金属の２種以上を含む合金等が挙げられる。樹脂材としては、アクリロニトリル・ブタジエン・スチレン共重合体、ポリカーボネート、ビスマレイミドトリアジンおよびポリイミドからなる群から選ばれる合成樹脂の１種または前記樹脂の２種以上からなる合成樹脂アロイ等が挙げられる。また、被処理部材の形状は、浸漬により被処理部材の所望の表面に本発明塗料が接触できるような形状であれば特に限定されない。
【００４０】
上記被処理部材を本発明塗料に浸漬する方法は、特に限定されず、通常浸漬用の塗料を用いた塗装と同様に単に被処理部材を浸漬するだけでもよいが、本発明塗料は特にボルトナット等の自動車部品のような網かごを用いた大量処理に向いているためディップ−スピン（Ｄｉｐ−Ｓｐｉｎ）法を用いることが好ましい。また、浸漬の条件は特に限定されず、例えば、被処理部材の所望の表面に本発明塗料が十分つきまわるように数秒〜数分程度、１回以上浸漬すればよい。
【００４１】
なお、本発明塗料は、電位的に卑であるアルミニウムを含んでいるため、特に被処理部材の表面が亜鉛や、亜鉛−鉄、亜鉛−ニッケル、亜鉛−コバルト等の亜鉛合金である場合、犠牲防食が期待でき、浸漬回数が１回でも十分に耐食性のある塗膜が得られる。
【００４２】
浸漬後は、更に焼成を行ってもよい。焼成の条件は特に限定されず、例えば、大気中、５０〜２００℃で１〜６０分程度である。
【００４３】
本発明塗料で被処理部材を表面処理した後は、更に本発明塗料で表面処理、焼成等して本発明塗料を積層してもよい。
【００４４】
斯くして本発明塗料で表面処理された被処理部材（以下、「表面処理製品」という）は、サテン調の色調が付与される。ここでサテン調とは、例えば、被処理部材がＡＢＳである表面処理製品の表面が金属色を有していて、かつ、Ｌ値が５０.０〜１５０.０、好ましくは７０〜１４０.０のものをいう。なお、Ｌ値は、ｘ−ｒｉｔｅＭＡ−９４等の測色計を用い、Ｃｏｌｏｒ４５ａｓ１５の条件にて測定されたものである。
【００４５】
また、表面処理製品における本発明塗料の膜厚は特に限定されないが、上記したように本発明塗料は浸漬が１回でもサテン調の色調を一様に付与でき、十分に耐食性のある膜を付与することができるため、例えば、０.１〜１０μｍ程度でよい。
【００４６】
更に、表面処理製品は、耐食性が高く、例えば、亜鉛めっきに化成処理のみを行った場合には、７４０時間にて、赤錆が発生するが、例えば、これに更に本発明塗料で表面処理をすれば塩水噴霧試験にて２０００時間以上、赤錆が発生しなくなる。
【００４７】
上記表面処理製品は、亜鉛めっきにより構成されている二輪車、自動車等の部品に利用することが好適である。
【実施例】
【００４８】
以下、本発明を実施例等を挙げて詳細に説明するが、本発明はこれら実施例等に何ら限定されるものではない。【００４９】
製  造  例  １
アルコキシシランオリゴマーの調製：
ＷＯ２０１４／２０７８８５に記載の実施例１と同様にしてアルコキシシランオリゴマーを調製した。すなわち、エチレングリコール（３３６ｇ）に塩化アルミニウム・６水和物（１.８ｇ）を添加し、これを、撹拌しながらマントルヒーターで５０℃に加温したものに、テトラエトキシシラン（５６４ｇ）を混合し、置換反応時に生成するアルコールを分留せずに２時間縮合反応させてアルコキシシランオリゴマーを得た。なお、テトラエトキシシランの反応率は１００％であった。【００５０】
得られたアルコキシシランオリゴマーは、テトラエトキシシランとエチレングリコールの反応縮合物であり、このオリゴマー中のシリコン原子の数は２〜４であった。【００５１】
製  造  例  ２
アルコキシシランオリゴマーの調製：
上記製造例１において、エチレングリコールをトリエチレングリコール８１０.９ｇ（５.４ｍｏｌ）とする以外はと同様にしてアルコキシシリコンオリゴマー（ＷＯ２０１４／２０７８８５に記載の実施例１２と同様のもの）を調製した。なお、テトラエトキシシランの反応率は１００％であった。【００５２】
得られたアルコキシシランオリゴマーは、テトラエトキシシランとトリエチレングリコールの反応縮合物であり、このオリゴマー中のシリコン原子の数は２〜４であった。【００５３】
製  造  例  ３  
アルコキシシランオリゴマーの調製：
上記製造例１において、エチレングリコールを１,３−ブチレングリコール４８６.６ｇ（５.４ｍｏｌ）とする以外は実施例１と同様にしてアルコキシシランオリゴマー（ＷＯ２０１４／２０７８８５に記載の実施例１３と同様のもの）を調製した。なお、テトラエトキシシランの反応率は１００％であった。【００５４】
得られたアルコキシシランオリゴマーは、テトラエトキシシランと１,３−ブチレングリコールの反応縮合物であり、このオリゴマー中のシリコン原子の数は２〜４であった。【００５５】
製  造  例  ４  
アルコキシシランオリゴマーの調製：
製造例１のエチレングリコールを水９７.２ｇ（５.４ｍｏｌ）とする以外は実施例１と同様にしてアルコキシシランオリゴマーを調製した。なお、テトラエトキシシランの反応率は１００％であった。【００５６】
得られたアルコキシシランオリゴマーは、テトラエトキシシランと水の反応縮合物であり、放置により調製３日後にゲル化したことからこのオリゴマー中のシリコン原子の数は５以上であると考えられる。【００５７】
実  施  例  １
浸漬用サテン調塗料（ステンレス色）の調製：
アルミニウム薄片（ＶＰ／１１３２９：東洋アルミ（株）社製：平均片厚３０ｎｍ、平均粒子径１３μｍ）を金属アルミニウムとして１％、アクリル樹脂（Ｈ＃２６−７８：東栄化成（株）社製）を２０％、製造例１で調製したアルコキシシランオリゴマーを３％、１−メトキシ２−プロパノールを３０％と、イソプロピルアルコールを総量が１００％となる量で撹拌、混合して浸漬用サテン調塗料（ステンレス色）を得た（粘度は７.４ｍＰａ・ｓ）。なお、この塗料はアルミニウム薄片の沈殿速度が遅く、室温放置にて半年以上安定であった。【００５８】
実  施  例  ２
浸漬用サテン調塗料（ステンレス色）の調製：
アルミニウム薄片（ＶＰ／１１３２９：東洋アルミ（株）社製：平均片厚３０ｎｍ、平均粒子径１３μｍ）を金属アルミニウムとして１％、アクリル樹脂（Ｈ＃２６−７８：東栄化成（株）社製）を２０％、製造例２で調製したアルコキシシランオリゴマーを３％、１−メトキシ２−プロパノールを３０％と、イソプロピルアルコールを総量が１００％となる量で撹拌、混合して浸漬用サテン調塗料（ステンレス色）を得た（粘度は７.６ｍＰａ・ｓ）。なお、この塗料はアルミニウム薄片の沈殿速度が遅く、室温放置にて半年以上安定であった。【００５９】
実  施  例  ３
浸漬用サテン調塗料（ステンレス色）の調製：
アルミニウム薄片（ＶＰ／１１３２９：東洋アルミ（株）社製：平均片厚３０ｎｍ、平均粒子径１３μｍ）を金属アルミニウムとして１％、アクリル樹脂（Ｈ＃２６−７８：東栄化成（株）社製）を２０％、製造例３で調製したアルコキシシランオリゴマーを３％、１−メトキシ２−プロパノールを３０％と、イソプロピルアルコールを総量が１００％となる量で撹拌、混合して浸漬用サテン調塗料（ステンレス色）を得た（粘度は７.５ｍＰａ・ｓ）。なお、この塗料はアルミニウム薄片の沈殿速度が遅く、室温放置にて半年以上安定であった。【００６０】
実  施  例  ４
浸漬用サテン調塗料（ステンレス色）の調製：
アルミニウム薄片（ＶＰ／１１３２９：東洋アルミ（株）社製：平均片厚３０ｎｍ、平均粒子径１３μｍ）を金属アルミニウムとして１％、フェノール樹脂（ＪＮ  ＣＯＡＴ  ＶＷ：（株）ＪＣＵ社製）と２０％、製造例１で調製したアルコキシシランオリゴマーを３％、１−メトキシ２−プロパノールを３０％と、イソプロピルアルコールを総量が１００％となる量で撹拌、混合して浸漬用サテン調塗料（ステンレス色）を得た（粘度は７.０ｍＰａ・ｓ）。なお、この塗料はアルミニウム薄片の沈殿速度が遅く、室温放置にて半年以上安定であった。【００６１】
実  施  例  ５
浸漬用サテン調塗料（チタン色）の調製：
アルミニウム薄片（５００４／１０：東洋アルミ（株）社製：平均片厚９ｎｍ、平均粒子径１２μｍ）を金属アルミニウムとして１％、アクリル樹脂（Ｈ＃２６−７８：東栄化成（株）社製）を２０％、製造例１で調製したアルコキシシランオリゴマーを３％、１−メトキシ２−プロパノールを３０％と、イソプロピルアルコールを総量が１００％となる量で撹拌、混合して浸漬用サテン調塗料（チタン色）を得た（粘度は７.９ｍＰａ・ｓ）。なお、この塗料はアルミニウム薄片の沈殿速度が遅く、室温放置にて半年以上安定であった。【００６２】
実  施  例  ６
浸漬用サテン調塗料（ステンレス色）の調製：
アルミニウム薄片（ＶＰ／１１３２９：東洋アルミ（株）社製：平均片厚３０ｎｍ、平均粒子径１３μｍ）を金属アルミニウムとして１％、アクリル樹脂（Ｈ＃２６−７８：東栄化成（株）社製）を２０％、製造例４で調製したアルコキシシランオリゴマーを３％、１−メトキシ２−プロパノールを３０％と、イソプロピルアルコールを総量が１００％となる量で撹拌、混合して浸漬用サテン調塗料（ステンレス色）を得た（７.３ｍＰａ・ｓ）。  なお、この塗料はアルミニウム薄片の沈殿速度が遅く、室温放置にて３日でゲル化した。【００６３】
実  施  例  ７
サテン調塗装：
ＡＢＳ樹脂板に十分な脱脂処理を施したしたものを、実施例１で調製した浸漬用サテン調塗料（ステンレス色）または実施例５で調製した浸漬用サテン調塗料（チタン色）に、３０秒程度浸漬し、引き上げた。その後、これを室温で乾燥させ、更に７０℃で２０分間焼成した（膜厚は１μｍ程度）。塗料浸漬前のＡＢＳ樹脂と塗料浸漬後のＡＢＳ樹脂を図１に示した。【００６４】
実施例１で調製した浸漬用サテン調塗料（ステンレス色）で処理した樹脂板の外観をＬ値で評価した結果１３４.６の値を示した。また、この樹脂板は、一様な外観でサテン調のアルマイト色が付与されていた。【００６５】
実施例５で調製した浸漬用サテン調塗料（チタン色）で処理した樹脂板の外観をＬ値で評価した結果１１３.４の値を示した。また、樹脂板は、一様な外観でサテン調のアルマイト色が付与されていた。【００６６】
実  施  例  ８
サテン調塗装：
Ｍ８−２５六角ボルト（表面は化成処理をした亜鉛メッキ）１０個を網かごに入れ、実施例１で調製した浸漬用サテン調塗料（ステンレス色）または実施例５で調製した浸漬用サテン調塗料（チタン色）に、３０秒程度浸漬し、引き上げた。次いで、網かごごとボルトを遠心乾燥機にて４００ｒｐｍで乾燥させ、更に１８０℃で２０分間焼成して、ボルトに表面処理を施した（膜厚は１μｍ程度）。塗料浸漬前のボルトと塗料浸漬後のボルトの外観を図２に示した。【００６７】
何れの塗料で処理したボルトも一様な外観でサテン調のアルマイト色が付与されていた。【００６８】
試  験  例  １
塩水噴霧試験：
実施例８で得られたサテン調塗料で表面処理したボルトを、それぞれＪＩＳ  Ｚ  ２３７１に従って塩水噴霧試験を行った。また、比較として未処理のボルトについても同様に塩水噴霧試験を行った。その結果を表１に示した。【００６９】
【表１】
2017013716.tif 000003
【００７０】
塩水噴霧試験の結果、未処理品が７４０時間にて赤錆が発生していたのに対し、本発明塗料を用いて表面処理したサテン調塗料表面処理品は、塩水噴霧試験２０００時間であっても大きな腐食は見られなかった。【００７１】
実  施  例  ９
サテン調塗装：
マグネシウムの試験片について、実施例７と同様にしてサテン調塗装を行ったところ、一様な外観でサテン調のアルマイト色が付与される。【００７２】
実  施  例  １０
サテン調塗装：
銅の試験片について、実施例７と同様にしてサテン調塗装を行ったところ、一様な外観でサテン調のアルマイト色が付与される。
【産業上の利用可能性】
【００７３】
本発明の浸漬用サテン調塗料は、従来よりも薄い膜厚でも耐食性が得られ、しかも、浸漬する回数も一回で十分である。そのため、自動車部品等の大量に処理するのに好適である。
以    上
【図１】
2017013716.tif 000004
【図２】
2017013716.tif 000005
【国際調査報告】
2017013716.tif 000006
2017013716.tif 000007
2017013716.tif 000008
2017013716.tif 000009